(57)【要約】【解決課題】可燃性物品に被せることによりその燃焼を防止できる安価な防炎クロスを提供する。【解決手段】  (1)ASTM D286に規定される限界酸素指数（LOI)が２６以上である難燃性布とアルミニウム含有層とが積層されてなる防炎クロス。(2)２層のアルミニウム含有層の間に１枚又は複数枚の布を備えた防炎クロス。この場合の布は、難燃性布でも可燃性布でも構わない。【選択図】なし【特許請求の範囲】
【請求項１】
ASTM D286に規定される限界酸素指数（LOI)が２６以上である難燃性布とアルミニウム含有層とが積層されてなる防炎クロス。
【請求項２】
アルミニウム含有層が難燃性布に接合されている請求項１に記載の防炎クロス。
【請求項３】
アルミニウム含有層が、アルミニウム含有材料を難燃性布に蒸着することにより形成されたものである請求項１に記載の防炎クロス。
【請求項４】
アルミニウム含有層の熱伝導率が０．１６W／(m・K)以上である請求項１〜３のいずれかに記載の防炎クロス。
【請求項５】
アルミニウム含有層がアルミニウムを９３重量％以上含有するアルミニウム合金及び純アルミニウムからなる群より選ばれる材料を含む層である請求項１〜４のいずれかに記載の防炎クロス。
【請求項６】
アルミニウム含有層の厚みが６〜２００μmである請求項１〜５のいずれかに記載の防炎クロス。
【請求項７】
両方の最外層が難燃性布である請求項１〜６のいずれかに記載の防炎クロス。
【請求項８】
上記難燃性布とアルミニウム層との層構成が、以下の(a)、(b)、又は(c)のいずれかである請求項７に記載の防炎クロス。
(a)   難燃性布／アルミニウム含有層／難燃性布／アルミニウム含有層／難燃性    布／難燃性布
(b)難燃性布／アルミニウム含有層／難燃性布／アルミニウム含有層／難燃性布    
(c)  難燃性布／アルミニウム含有層／難燃性布／難燃性布
【請求項９】
上記難燃性布とアルミニウム層との層構成が、以下の(d)又は(e )のいずれかである請求項１〜６のいずれかに記載の防炎クロス。
(d)  アルミニウム含有層／難燃性布／難燃性布／アルミニウム含有層
(e)  アルミニウム含有層／難燃性布／アルミニウム含有層
【請求項１０】
２層のアルミニウム含有層の間に１枚又は複数枚の布を備えた防炎クロス。
【請求項１１】
アルミニウム含有層が布に接合されている請求項１０に記載の防炎クロス。
【請求項１２】
アルミニウム含有層が、アルミニウム含有材料を布に蒸着することにより形成されたものである請求項１０に記載の防炎クロス。
【請求項１３】
アルミニウム含有層の熱伝導率が０．１６W／(m・K)以上である請求項１０〜１２のいずれかに記載の防炎クロス。
【請求項１４】
アルミニウム含有層がアルミニウムを９３重量％以上含有するアルミニウム合金及び純アルミニウムからなる群より選ばれる材料を含む層である請求項１０〜１３のいずれかに記載の防炎クロス。
【請求項１５】
アルミニウム含有層の厚みが６〜２００μmである請求項１０〜１４のいずれかに記載の防炎クロス。
【発明の詳細な説明】
【技術分野】
【０００１】
本発明は、寝タバコ、ローソク、線香などの失火による火事や家具の損傷などを防止するための防炎クロスに関する。
【背景技術】
【０００２】
例えば畳や家具などに、タバコや線香等の火が落ちて火事になるのを防止するために防炎クロスが使用される。このような防炎クロスはインテリア用品でもあるため風合いのよい天然繊維や有機合成繊維からなる難撚性布を使用することが求められる。
【０００３】
従来、難燃性布としては、主に、難燃性（自己消化性）を有する合成繊維を用いて製造されたものが使用されている。難燃性繊維としては、難燃性高分子からなる繊維、難燃剤で処理した繊維、難燃剤とともに紡糸した繊維、又は、難燃剤をバインダーで付着させた繊維などが知られている。これらの難燃性布は自己消化性を有するため、火炎を取り去ればそれ自体の燃焼は自然に消滅する。
【０００４】
しかし、火炎による熱は難燃性布を通して伝わるため、難燃性布で被覆した物品が可燃性であれば、布を介して火炎が当たった部分が燃焼することは抑えられない。また、可燃性物品が燃焼しない場合でも、焦げ目が付いたり黄変したりするのは防止できない。
【０００５】
また、特許文献１は、耐熱性粘着剤を用いて雲母ペーパーとLOI20〜55の難燃繊維からなる不織布とを張り合わせ、さらにアルミニウム層を蒸着してなる燃焼阻止材を開示している。この燃焼阻止材は航空機の衝突事故の際に機体内部の燃焼開始時間を遅らせることを目的として開発されたものである。
【０００６】
しかし、特許文献１が教える燃焼阻止材は航空機用途であるために雲母ペーパーや耐熱性粘着剤のような高価な材料を使用しており、一般家庭で用いる難燃クロスとしては使用し難い。
【特許文献１】特開平8-1851号公報（例えば、請求項４、段落0038〜0041）
【発明の開示】
【発明が解決しようとする課題】
【０００７】
本発明は、可燃性物品に被せることによりその燃焼を防止できる安価な防炎クロスを提供することを課題とする。
【課題を解決するための手段】
【０００８】
上記課題を解決するために本発明者は研究を重ね、以下の知見を得た。
【０００９】
従来の難燃性布（LOI＝２６以上）にアルミニウム層を形成した積層防炎クロスでは、アルミニウム層の熱伝導率が高いために、このアルミニウム層において火炎に当たった部分から周囲に熱が分散し、火炎に当たった部分に熱が蓄積されない。このため、この積層布を可燃性物品の防炎クロスとして使用する場合は、可燃性物品の燃焼を防止できる。また、可燃性物品に焦げ目が付いたり黄変するのも防止できる。
【００１０】
本発明は前記知見に基づき完成されたものであり、以下の防炎クロスを提供する。
【００１１】
項１．  ASTM D286に規定される限界酸素指数（LOI)が２６以上である難燃性布とアルミニウム含有層とが積層されてなる防炎クロス。
【００１２】
項２．  アルミニウム含有層が難燃性布に接合されている項１に記載の防炎クロス。
【００１３】
項３．  アルミニウム含有層が、アルミニウム含有材料を難燃性布に蒸着することにより形成されたものである項１に記載の防炎クロス。
【００１４】
項４．  アルミニウム含有層の熱伝導率が０．１６W／(m・K)以上である項１〜３のいずれかに記載の防炎クロス。
【００１５】
項５．  アルミニウム含有層がアルミニウムを９３重量％以上含有するアルミニウム合金及び純アルミニウムからなる群より選ばれる材料を含む層である項１〜４のいずれかに記載の防炎クロス。
【００１６】
項６．  アルミニウム含有層の厚みが６〜２００μmである項１〜５のいずれかに記載の防炎クロス。
【００１７】
項７．  両方の最外層が難燃性布である項１〜６のいずれかに記載の防炎クロス。
【００１８】
項８．  上記難燃性布とアルミニウム層との層構成が、以下の(a)、(b)、又は(c)のいずれかである項７に記載の防炎クロス。
(a)   難燃性布／アルミニウム含有層／難燃性布／アルミニウム含有層／難燃性    布／難燃性布
(c)難燃性布／アルミニウム含有層／難燃性布／アルミニウム含有層／難燃性布    
(c)  難燃性布／アルミニウム含有層／難燃性布／難燃性布
項９．  上記難燃性布とアルミニウム層との層構成が、以下の(d)又は(e )のいずれかである項１〜６のいずれかに記載の防炎クロス。
(d)  アルミニウム含有層／難燃性布／難燃性布／アルミニウム含有層
(e)  アルミニウム含有層／難燃性布／アルミニウム含有層
項１０．  ２層のアルミニウム含有層の間に１枚又は複数枚の布を備えた防炎クロス。
【００１９】
項１１．  アルミニウム含有層が布に接合されている項１０に記載の防炎クロス。
【００２０】
項１２．  アルミニウム含有層が、アルミニウム含有材料を布に蒸着することにより形成されたものである項１０に記載の防炎クロス。
【００２１】
項１３．  アルミニウム含有層の熱伝導率が０．１６W／(m・K)以上である項１０〜１２のいずれかに記載の防炎クロス。
【００２２】
項１４．  アルミニウム含有層がアルミニウムを９３重量％以上含有するアルミニウム合金及び純アルミニウムからなる群より選ばれる材料を含む層である項１０〜１３のいずれかに記載の防炎クロス。
【００２３】
項１５．  アルミニウム含有層の厚みが６〜２００μmである項１０〜１４のいずれかに記載の防炎クロス。
【００２４】
以下、本発明を詳細に説明する。
（Ｉ）本発明の第１の防炎クロス
基本的構成
本発明の第１の防炎クロスは、ASTM D286に規定される限界酸素指数（LOI)が２６以上である難燃性布とアルミニウム含有層とが積層されたものである。
難燃性布
難燃性布は、ASTM D286に規定される限界酸素指数（LOI)が２６以上）の難燃性を有するものであればよい。LOIは、２７以上、特に３０以上であることが好ましい。またLOIの上限は特に限定されないが、通常３2程度である。
【００２５】
このような難燃性を有する布としては、材料自体の難燃性を高めた繊維を使用した布、難燃剤を練り込んだ繊維を使用した布、難燃剤で処理することにより高分子を変性させた繊維を使用した布、難燃剤をバインダーを用いて付着又は固着させた布などが挙げられ、本発明では上記LOI値を有する限りどのような難燃性布でも用いることができる。但し、洗濯により難燃効果が低減しない点で、それ自体難燃性である繊維、又は、難燃剤を練り込んだ繊維を使用した布が好ましく、それ自体難燃性である繊維がより好ましい。
【００２６】
それ自体がLOI２６以上の繊維としては、ポリクラール繊維；塩化ビニリデン繊維；ルフネン（カネボウ合繊社製）、カネカロン（鐘紡化学工業社製）のようなアクリル系繊維；ポリ塩化ビニル繊維；タフバンＲ（東洋紡績社製）のようなポリノジック繊維；ナンネックス（クラレ社製）、スーパーフォスモ（敷島紡績社製）のようなポリエステル系繊維；コーネックス（帝人社製）、ノメックス（デュポン社製）のようなアラミド系繊維；フェノール系繊維；ベクトラン（クラレ社製）のようなポリアリレート繊維；トルコン（東レ社製）、プロコン（東洋紡績社製）のようなポリフェニレンサルファイド(PPS) 繊維；ポリエーテルエーテルケトン（PEEK）繊維；ポリイミド繊維；パイロメックス（東邦テナックス社製）のような炭化繊維、トヨフロン（東レ社製）のようなフッ素繊維；ザイロン（東洋紡績社製）のようなＰＢＯ繊維；炭素繊維；ガラス繊維；金属繊維等が挙げられる。
【００２７】
中でも、難燃性が高く、また燃焼時の発煙濃度が低く、燃焼時に溶融し難い点で、難燃アクリル系繊維、難燃ポリエステル系繊維、アラミド繊維（特にメタ系アラミド繊維）などが好ましく、難燃アクリル系繊維又はアラミド系繊維がより好ましい。
【００２８】
また難燃剤処理することによりLOIが２６以上となった繊維としては、メシル化(CH3SO2-)セルロース、トシル化(CH3C6H4SO4-)セルロース、ホスホノメチル化（浸漬−乾燥−硬化法によって水酸化ナトリウムの存在下クロロメチルホスホン酸で綿セルロースをエーテル化した）セルロース、テトラキス（ヒドロキシメチル）ホスホニウムクロリド((HOCH2)P+Cl-）処理した木綿（商品名：Firestop）などが挙げられる。
【００２９】
また難燃剤を練り込んだ繊維としては、リン酸、ホスホン酸又は亜リン酸のアルキル又はアリールエーテル；ポリリン酸エステル；ホスファゼン；ホスホリル又はチオノホスホリルのアミド又はエステルアミド；スピロシクロトリホスファゼン；ホスホリン酸、ポリホスホン酸、リン酸又は亜リン酸のハロゲン化アルキル又はアリール置換物；ホスファゼンのハロゲン化アルキル又はアリール置換物；ハロゲン系難燃剤とリン化合物又はコロイド状五酸化アンチモンとの併用剤；コロイド状五酸化アンチモンなどを含む紡糸液を使用して製造された繊維などが挙げられる。これらについてLOIが２６以上の繊維を使用すればよい。
【００３０】
難燃性布は、構成繊維として、LOIが２６以上の繊維のみ用いた布でもよいが、上記LOI値を有する限り、可燃性繊維と混合使用した布であってもよい。混合使用の形態は特に限定されない。例えば、混紡糸又は混繊糸を使用した布又は交織布などが挙げられる。
【００３１】
自己消化性とインテリア用品としての風合いを兼ね備えたものとするために、難燃性繊維に綿又はポリエステルなどの可燃性繊維を混合使用した布も好ましい。
【００３２】
布組織も特に限定されない。例えば織物、編み物などが挙げられる。特に、風合いや高級感の点で織物が好ましく、平織り織物がより好ましい。
【００３３】
布を構成する糸の太さは、特に限定されないが、例えば１０〜６０番手程度、好ましくは２０〜３０番手程度とすればよい。糸が余りに細いと製造コストが高くなり、逆に余りに太いと布表面の凹凸が大きくなってアルミニウム層の形成が困難になるが、上記太さの範囲であればこのような問題は生じない。
アルミニウム含有層
アルミニウム含有層は、純度99%以上の純アルミニウム（1000系アルミニウム）又はアルミニウム合金を含む層である。防炎クロスが複数のアルミニウム含有層を備える場合は、各アルミニウム含有層の組成は同じでもよく、異なっていてもよい。
【００３４】
アルミニウム合金を使用する場合は、アルミニウム含有層中のアルミニウム含有比率は、通常９３重量％以上、特に９５重量％以上であることが好ましい。上記比率であれば、十分に熱分散効果が得られるとともに、火炎によるアルミニウム含有層の酸化が抑えられる。
【００３５】
アルミニウム合金の種類は特に限定されず、公知のアルミニウム合金を制限なく使用できる。このような公知のアルミニウム合金としては、例えばアルミニウム−銅合金（2000系アルミニウム）、アルミニウム−マンガン合金（3000系アルミニウム）、アルミニウム−ケイ素系合金（4000系アルミニウム）、アルミニウム−マグネシウム系合金（5000系アルミニウム）、アルミニウム−マグネシウム−ケイ素系合金（6000系アルミニウム）、アルミニウム−亜鉛−マグネシウム系合金（7000系アルミニウム）などが挙げられる。
【００３６】
アルミニウム含有層は、加工性、耐食性、溶接性の点で、アルミニウム−マンガン合金（3000系アルミニウム）を含む層であるのが好ましい。また熱伝導率及び製造コストの点では、純アルミニウム（1000系アルミニウム）を含む層であるのが好ましい。
【００３７】
アルミニウム含有層の厚さは、通常６〜２００μm程度、中でも６〜３０μm程度とするのが好ましい。上記の範囲であれば、難燃性布から剥がれ難く、かつ実用的なコストで十分な熱分散効果が得られる。
【００３８】
アルミニウム含有層は、熱伝導率が通常０．１６W／(m・K)以上、特に０．２２W／(m・K)以上であることが好ましい。この範囲であれば、通常十分な熱分散効果が得られる。
【００３９】
アルミニウム含有層は、難燃性布と単に積層しているだけでもよく、いずれかの難燃性布と接合又は付着していてもよい。特に、いずれかの難燃性布と接合又は付着していることが好ましい。これにより、長期に亘る使用や洗濯によりアルミニウム層が偏って層厚が不均一になることが防止され、高い熱分散効果が維持される。アルミニウム層が難燃性布と接合している場合は、熱融着フィルムつきアルミニウム箔の市販品を使用できるため、大規模な装置を必要としない点で好ましい。また、蒸着等により難燃性布に付着したアルミニウム層は接着層を介さないため、洗濯などによる層の偏りが極めて少ない点で好ましい。
【００４０】
アルミニウム層の接合方法は特に限定されず、例えばシリコーン系接着剤KE3424G（信越化学社製）、日立化成社製のKSシリーズのような難燃性接着剤を用いてアルミニウム含有箔を難燃性布に接合させることができる。
【００４１】
また、熱融着性のフィルムを用いて難燃性布とアルミニウム層とを接合させる場合の熱融着フィルムの種類は特に限定されず、例えばエチレン−酢酸ビニル共重合体系フィルム、ポリエステル系フィルム、ナイロン系フィルム、ポリウレタン系フィルムなどの公知のメルトフィルムを制限なく使用できる。
【００４２】
またアルミニウム含有層を難燃性布に付着させる方法も特に限定されず、例えば蒸着により純アルミニウム又はアルミニウム合金を難燃性布に付着させて、アルミニウム含有層を難燃性布上に形成する方法などが挙げられる。
層構成
本発明の防炎クロスにおいて、上記難燃性布の枚数及びアルミニウム層の層数は特に限定されない。但し、LOIが２６以上である布であれば実用上十分な防炎効果を奏するため、余りに多くの枚数を重ねてもそれ以上の防炎効果は得られずコスト高になるばかりである。従って、上記難燃性布の使用枚数は通常２〜４枚程度とすればよい。またアルミニウム層も、余りに多くの枚数を重ねてもそれ以上の防炎効果は得られずコスト高になるばかりであることから、通常１〜３層程度とすればよい。
【００４３】
また層構成も特に限定されない。最も外側の層の一方又は両方は難燃性布である場合は、外観またはさらに手触りが良好なものとなり、インテリア用品として好適に使用できる。このような層構成として、例えば布／アルミ／布／アルミ／布／布、布／アルミ／布／アルミ／布、布／アルミ／布／布、布／アルミ／布、布／布／アルミ、布／アルミ／アルミ／布などが挙げられる。中でも、最小限の材料を用いて本発明の効果が十分に得られる点で、布／アルミ／布／アルミ／布／布、布／アルミ／布／アルミ／布、布／アルミ／布／布、布／アルミ／アルミ／布の構成が好ましく、布／アルミ／布／アルミ／布／布、布／アルミ／布／アルミ／布の構成がより好ましい。
【００４４】
また、両方の最外層がアルミニウム含有層であるものは、その上に火が落ちた場合にアルミニウム含有層自体は燃えたり溶融したりしないため、表面を拭くだけで繰り返し使用できる点で好ましく、例えばビジネスホテルの灰皿クロスなどとして好適に使用できる。
【００４５】
両方の最外層がアルミニウム含有層である積層クロスの層構成も、特に限定されない。例えば、アルミ／布／アルミ、アルミ／布／布／アルミなどの構成が挙げられる。
【００４６】
なお、上記の「アルミ」はアルミニウム含有層を略したものであり、上記の「布」は難燃性布を略したものである。また、アルミニウム含有層が難燃性布に接合又は付着している場合は、いずれの側の難燃性布に接合又は付着していてもよい。
【００４７】
また本発明の防炎クロスは、さらに、他の難燃性材料からなる層を備えることもできる。
（ＩＩ）本発明の第２の防炎クロス
本発明の第２の防炎クロスは、２層のアルミニウム含有層の間に１枚又は複数枚の布を備えたクロスである。本発明の第２の防炎クロスは、最外層がアルミニウム含有層であることにより、このクロスの上に火が落ちても、アルミニウム含有層が燃焼し難いとともに、クロスが敷かれた物品に焦げ目が付いたり黄変したりするのが回避される。また、必ずしも難燃性布を用いる必要がないため、安価に製造できる。
【００４８】
布の素材は、特に限定されず、難燃性布及び可燃性布のいずれであってもよい。可燃性布としては公知の繊維材料からなるものを制限なく使用できる。公知の繊維としては、例えば、綿、絹、毛のような天然繊維；ビスコースレーヨン、銅アンモニアレーヨン、ポリノジック、リヨセルのような再生繊維；アセテート、プロミックスのような半合成繊維；ポリエステル、アクリル、ナイロン、ビニロン、ポリプロピレン、ポリウレタンのような有機合成繊維；ガラス、炭素、金属、岩石セラミックのような無機繊維などが挙げられる。中でも、製造コストの点で、綿のような天然繊維が好ましい。
【００４９】
その他の布の構成は第１の防炎クロスと同様である。アルミニウム含有層についても第１の防炎クロスと同様である。
【００５０】
層構成は、２枚のアルミニウム層の間に布が１〜２枚程度、挟まれたものであればよい。また、２枚のアルミニウム層間には、布に加えて１〜２層程度のアルミニウム層が挟まれていてもよい。
【００５１】
層構成としては、例えば、アルミ／布／アルミ、アルミ／布／布／アルミ、アルミ／布／アルミ／布／アルミなどが挙げられる。中でも最小限の材料を用いて本発明の効果が十分に得られる点で、アルミ／布／アルミ、アルミ／布／布／アルミの構成が好ましい。
用途
本発明の第１及び第２の防炎クロスはあらゆる防炎用途に使用できるが、特に防炎用のインテリア用品として好適に使用できる。具体的には、例えば灰皿用マット；ローソク、線香などの下に置く仏壇用マット又は神棚用マット；蚊取り線香用マット；鍋敷き；鍋つかみ；お香ないしはアロマテラピー用の香炉用マット；フレグランスキャンドル用マット；キャンドル用マットなどとして好適に使用できる。また、大サイズのものは、天ぷら油火災用クロスや火災時の避難用クロスのような家庭用消化クロス、防災頭巾などとして好適に使用できる。
付加的機能
本発明の第１及び第２の防炎クロスには、例えば芳香剤、光触媒などを付着、固着又は含有させることができる。芳香剤を使用する場合は、仏壇マット又は神棚用マット等として好適であり、これにより仏壇又は神棚らしい雰囲気を作ることができる。光触媒を使用する場合は、光触媒が有機物を分解することにより分解、殺菌するため、灰皿用マット又は鍋敷き等として好適である。
【発明の効果】
【００５２】
本発明によれば、可燃性物品に被せることによりその燃焼を防止できる安価な防炎クロスが提供された。さらにいえば、本発明の防炎クロスは、LOIが２６以上である難燃性布を使用しているため、例えば火の粉が落ちた場合でも燃え広がらず、自然に鎮火する。さらに、熱伝導率の高いアルミニウム含有層を有するため、火の粉が落ちた部分から熱がアルミニウム層を伝って広がり、火の粉が落ちた部分に熱が蓄積されない。これにより、非常に燃えやすい畳や木製の家具などの上に本発明の防炎クロスを敷くことにより、例えば火の粉が落ちても、クロス下の畳や家具が燃えることがなく、また焦げ目がついたり黄変したりすることが抑えられる。
【発明を実施するための最良の形態】
【００５３】
以下、実施例及び試験例を示して本発明をより詳細に説明する。
【実施例１】
【００５４】
布／アルミ／布／アルミ／布／布層構成
難燃性布として、アクリロニトリルと塩化ビニルとの共重合体を湿式紡糸して得られた繊維であるカネカロンＳＹＳ（鐘紡化学工業社製）の短繊維を100%使用した２０番手の紡績糸を使用した平織りの布を用いた。
【００５５】
またアルミニウム含有層は、７μm厚さの純度９９．３重量％以上の1000系アルミニウム箔（合金番号１N３０）にポリエチレンフィルムによるラミネート加工したものを、カネカロンＳＹＳ（鐘紡化学工業社製）の短繊維を33重量%、綿糸を67重量％使用した２０番手の紡績糸を使用した平織りの難燃性布に熱融着により接合させてアルミニウム含有層付き難燃性布として形成した。このアルミニウム含有層の熱伝導率をSI  法で測定したところ、０．２２W／(m・K)であった。
【００５６】
難燃性布、アルミニウム含有層を接合した難燃性布、アルミニウム含有層を接合した難燃性布及び難燃性布をこの順に重ねて外縁部を縫合することにより、積層防炎クロスを得た。
【実施例２】
【００５７】
実施例１において、全ての難燃性布を、カネカロンＳＹＳ（鐘紡化学工業社製）の短繊維を33重量%、綿糸を67重量％使用した２０番手の紡績糸を使用した平織りの布とした他は、実施例１と同様にして積層防炎クロスを得た。
【実施例３】
【００５８】
実施例１において、層構成を、アルミニウム含有層／難燃性布／難燃性布／アルミニウム含有層とし、全ての難燃性布を、カネカロンＳＹＳ（鐘紡化学工業社製）の短繊維を33重量%、綿糸を67重量％使用した２０番手の紡績糸を使用した平織りの布とした他は、実施例１と同様にして積層防炎クロスを得た。
【実施例４】
【００５９】
実施例３において、難燃性布に代えて綿１００％の可燃性布を使用した他は、実施例３と同様にし積層防炎クロスを得た。
【比較例１】
【００６０】
実施例１において、難燃性布に代えて、綿１００％の可燃性布を用いた他は、実施例１と同様にして積層クロスを得た。
【比較例２】
【００６１】
実施例１において、アルミニウム含有層を有さない構成とし、カネカロンＳＹＳ（鐘紡化学工業社製）の短繊維を100%使用した２０番手の紡績糸を使用した平織りの布のみ用いた他は、実施例１と同様にして積層防炎クロスを得た。
布のLOI測定
上記実施例及び比較例で使用した、カネカロン100％使用布、カネカロン３３重量％と綿６７重量％との混紡布、及び綿１００％の布について、ASTM D286の方法に準拠して限界酸素指数（LOI）を求めた。カネカロン100％使用布のLOIは３２〜３４であり、上記混紡布のLOIは３２であった。一方、綿１００％の布のLOIは１７〜１９であった。
燃焼性試験
木材（ツーバイフォー材）の上に実施例１〜４及び比較例１〜３の各クロスを敷き、その上にそれぞれロウソク及びタバコを置き、ロウソク及びタバコの一端に火を付けて、全部分が燃焼し終わるまで大気内で放置した。ロウソクの燃焼には約１５〜３０分間を要し、タバコの燃焼には約１７分間を要した。燃焼後の積層クロスの状態及び木材の状態を観察した。
【００６２】
結果を以下の表１に示す。
【００６３】
【表１】
2005119182.tif 000002
【００６４】
表１から明らかなように、LOI２６以上の難燃性布とアルミニウム含有層とを備えた実施例１〜４の各積層防炎クロスでは、クロス自体の燃焼が持続せず自然に鎮火するとともに、その下の木材が燃え出したり焦げ目がついたりすることもなかった。特に、最外層がアルミニウム含有層である実施例３及び４の積層防炎クロスでは、ロウソクやタバコの燃焼後に、ロウを剥がしたり中性洗剤で拭いたりするだけで、再利用できる状態になった。
【００６５】
これに対して、難燃性布に代えて可燃性布を用いた比較例１の積層クロスを用いた場合は、最上層の布は炭化又は燃え尽きてしまい、木材一面に焦げ目が生じたり黄変したりして、修復不可能な状態になった。また、難燃性布を使用したがアルミニウム層を備えない比較例２の積層クロスを用いた場合は、難燃性クロス自体の損傷が大きいと共に、タバコ又はロウソクの燃焼後に木材に焦げ目がついた。
【産業上の利用可能性】
【００６６】
本発明の防炎クロスは、防炎用のインテリア用品として好適に使用できる。具体的には、例えば灰皿用マット；ローソク、線香などの下に置く仏壇用マット又は神棚用マット；蚊取り線香用マット；鍋敷き；鍋つかみ；お香ないしはアロマテラピー用の香炉用マット；フレグランスキャンドル用マット；キャンドル用マット；ストーブ用マット、家庭用消化クロス、防災頭巾などとして好適に使用できる。